중합 반응 은 100 ml 둥근 바닥 유리 용기 의 오일 조 에서 질소 분위기 하 에 기계 적 교반 에 의해 수행 되 었 다 . 단량체 및 D ' L - α - 토코페롤 ( 0 . 01 중량 %), 비닐 공 단량체 ( 예 , 테트라메틸 테트라 비닐 시클 로 테트라 실록 산 ( MV 4 ) , 0 , 01 몰 %) 또는 비닐 공중 합체 와 같 은 출발 화합물 및 양단 차단제 ( 예 , 테트라메틸 디 비닐 디 실록 산 ) 가 용기 에 도입 되 었 다 . 출발 화합물 을 상호 화학 양론 적 으로 서로 변화 시켜서 중합체 의 분자량 및 제조 된 엘라스토머 의 가교 밀도 가 달라질 수 있 다 . 중합 반응 온도 는 150 ℃ 였 고 , 다소 격렬 하 게 혼합 되 었 다 ( 200 - 400 rpm ) . 반응 용액 의 온도 가 150 ℃ 에 달하 는 경우 , 촉매 1 - tert - 부틸 - 4 , 4 , 4 - 트리스 ( 디메틸아미노 ) - 2 , 2 - 비스 [ 트리스 ( 디메틸아미노 ) - 포스 포라 닐 리덴 아미노 ] - 2 Δ 5 , 4 Δ 5 - 카테나 디 ( 포스 파 젠 ) 50 ppm 이 용액 표면 아래 셉 텀 ( septum ) 을 통해 미세 주사기 에 의해 첨가 되 었 다 . 개환 중합 반응 은 즉시 시작 되 어 , 신속히 또는 약 30 분 동안 점진 적 으로 종국 으로 진행 되 었 다 . 중합 반응 이 표적 에 도달 하 였을 경우 , 상기 촉매 는 등 가량 의 트리스 ( 트리 메틸 실릴 ) 포스 페이트 를 첨가 함 으로써 불활성 화 되 었 다 . 반응 의 초기 단계 에서 , 점도 는 빠르 게 증가 하 였 고 , 몇몇 실험 에서 점도 는 중합 반응 동안 약간 감소 하 기 시작 했 다 . 이러 한 현상 은 중합 반응 이 그 의 열역학 적 평형 상태 로 진행 됨 에 따라 성장 하 는 양 의 저 분자량 시 클릭 분자 및 선형 분자 에 기여 하 였 다 .